КЕРАМИЧЕСКАЯ МАССА ДЛЯ ПРОИЗВОДСТВА КИРПИЧА
CERAMIC MASS FOR BRICK PRODUCTION

Изобретение относится к промышленности строительных материалов и касается составов масс для производства кирпича.
Известна керамическая масса для производства кирпича, содержащая, мас.%: глину 15,0-50,0; молотое кварцевое стекло 20,0-50,0 [1].
Задача изобретения состоит в повышении морозостойкости кирпича, полученного из керамической массы.
Технический результат достигается тем, что керамическая масса для производства кирпича, содержащая глину и молотое кварцевое стекло, дополнительно включает циркон и сподумен, причем компоненты находятся при следующем соотношении, мас.%: глина 63,0-65,0; молотое кварцевое стекло 13,0-17,0; циркон 13,6-17,0; сподумен 5,0-7,0.
Составы керамической массы приведены в таблице.
Таблица
Компоненты
Состав, мас.%:
1
2
Глина
65,0
63,0
Молотое кварцевое стекло
13,0
17,0
Циркон
17,0
13,0
Сподумен
5,0
7,0
Морозостойкость (замораживание до -18°С - оттаивание), циклы
~100
~100
2
Для приготовления керамической массы могут быть использованы качественные кирпичные глины любых месторождений. Глину сушат и размалывают до порошкообразного состояния. Кварцевое стекло (бой), циркон, сподумен по отдельности размалывают до удельной поверхности 3000-3500 см/г. Все компоненты смешивают. Влажность массы выбирают в пределах 19-23%. Из полученной массы прессуют кирпич, который сушат до влажности не более 6 %. На поверхность кирпича (ложок, тычок) наносят слой ангоба или глазури, обжигают при температуре 1190-1230°C.
Источники информации
1. JP 10167800 A1, 1998.